(57)【特許請求の範囲】
【請求項１】
水酸基を１つ以上有する１官能（メタ）アクリレート（Ａ）、ビニルエーテル基又はアリルエーテル基を有し、水酸基を有さない１官能（メタ）アクリレート（Ｂ）、水酸基を１つ以上有する３官能以上の（メタ）アクリレート（Ｃ）並びに重合開始剤（Ｄ）を含有することを特徴とする活性エネルギー線硬化型ハードコート用組成物。
【請求項２】
前記水酸基を１つ以上有する１官能（メタ）アクリレート（Ａ）が、２−ヒドロキシエチル（メタ）アクリレート、２−ヒドロキシプロピル（メタ）アクリレート、２−ヒドロキシブチル（メタ）アクリレート、４−ヒドロキシブチル（メタ）アクリレート、ペンタエリスリトールモノ（メタ）アクリレート、ジペンタエリスリトールモノ（メタ）アクリレート、３−ヒドロキシ−１−アダマンチル（メタ）アクリレート、１，４−シクロヘキサンジメタノールモノ（メタ）アクリレート、グリセロールモノ（メタ）アクリレート、からなる群より選ばれる１種以上である請求項１記載の組成物。
【請求項３】
前記水酸基を１つ以上有する１官能（メタ）アクリレート（Ａ）が、ヒドロキシアルキル基の炭素数が２〜４のヒドロキシアルキル（メタ）アクリレートである請求項２記載の組成物。
【請求項４】
前記ビニルエーテル基又はアリルエーテル基を有し、水酸基を有さない１官能（メタ）アクリレート（Ｂ）が、２−ビニロキシエトキシアルキル（メタ）アクリレート〔アルキルの炭素数２〜４〕、下記一般式（６）で表されるアリルエーテル基を有する（メタ）アクリレート及び炭素数２〜８の脂肪族若しくは脂環式ジオールビニルエーテルの（メタ）アクリレートからなる群から選ばれる少なくとも１種の（メタ）アクリレートである請求項１〜３のいずれか記載の組成物。
【化１】
0005844117.tif 000012
［式中、Ｒ13、Ｒ14及びＲ15はそれぞれ独立に水素原子又はメチル基であり、Ｒ14又はＲ15が複数個ある場合複数個のＲ14又はＲ15はそれぞれ同一でも異なっていてもよく、ｇは１〜１０の整数である。］
【請求項５】
前記ビニルエーテル基又はアリルエーテル基を有し、水酸基を有さない１官能（メタ）アクリレート（Ｂ）が、２−（２−ビニロキシエトキシ）エチル（メタ）アクリレートである請求項４記載の組成物。
【請求項６】
前記水酸基を１つ以上有する３官能以上の（メタ）アクリレート（Ｃ）が、炭素数５〜１２の４価以上の脂肪族若しくは脂環式多価アルコールのポリ（メタ）アクリレート及び該多価アルコールの炭素数２〜４のアルキレンオキサイド１〜３０モル付加物のポリ（メタ）アクリレートからなる群から選ばれる少なくとも１種の（メタ）アクリレートである請求項１〜５のいずれか記載の組成物。
【請求項７】
前記水酸基を１つ以上有する３官能以上の（メタ）アクリレート（Ｃ）が、ペンタエリスリトールトリ（メタ）アクリレートである請求項６記載の組成物。
【請求項８】
前記重合開始剤（Ｄ）が、アシルホスフィンオキサイド誘導体系重合開始剤（Ｄ１）、α−アミノアセトフェノン誘導体系重合開始剤（Ｄ２）、ベンジルケタール誘導体系重合開始剤（Ｄ３）、α−ヒドロキシアセトフェノン誘導体系重合開始剤（Ｄ４）、ベンゾイン誘導体系重合開始剤（Ｄ５）、オキシムエステル誘導体系重合開始剤（Ｄ６）及びチタノセン誘導体系重合開始剤（Ｄ７）からなる群から選ばれる少なくとも１種のラジカル重合開始剤である請求項１〜７のいずれか記載の組成物。
【請求項９】
更に活性エネルギー線により酸を発生する酸発生剤（Ｅ）を含有する請求項１〜８のいずれか記載の組成物。
【請求項１０】
前記活性エネルギー線により酸を発生する酸発生剤（Ｅ）が、スルホニウム塩誘導体（Ｅ１）及び／又はヨードニウム塩誘導体（Ｅ２）である請求項９記載の組成物。
【請求項１１】
前記水酸基を１つ以上有する１官能（メタ）アクリレート（Ａ）の含有量が１〜８０重量％、前記ビニルエーテル基又はアリルエーテル基を有し、水酸基を有さない１官能（メタ）アクリレート（Ｂ）の含有量が１〜８０重量％、前記水酸基を１つ以上有する３官能以上の（メタ）アクリレート（Ｃ）の含有量が１〜９０重量％、前記重合開始剤（Ｄ）の含有量が０．０５〜３０重量％及び活性エネルギー線により酸を発生する酸発生剤（Ｅ）の含有量が０〜３０重量％である請求項１〜１０のいずれか記載の組成物。
【請求項１２】
ブラウン管、液晶ディスプレイ、プラズマディスプレイ、エレクトロルミネッセンスディスプレイ又はタッチパネル用である請求項１〜１１のいずれか記載の組成物。
【請求項１３】
請求項１〜１２のいずれか記載の組成物が活性エネルギー線により硬化されてなるハードコート塗膜。
【発明の詳細な説明】
【技術分野】
【０００１】
本発明は、活性エネルギー線照射で硬化し、基材に塗布した際に高硬度の硬化膜を与え、特にディスプレイ用途として有用な活性エネルギー線硬化型ハードコート用組成物に関する。
【背景技術】
【０００２】
従来、ハードコート剤は、プラスチック表面への粉塵付着の防止や、摩擦による擦り傷を防止する目的で用いられている。
特にブラウン管（ＣＲＴ）、液晶ディスプレイ（ＬＣＤ）、プラズマディスプレイ（ＰＤＰ）、エレクトロルミネッセンスディスプレイ（ＥＬ）、タッチパネルなどのディスプレイ分野において用いられるハードコート剤はパネル前面の表面保護をはじめ、プラスチック表面への密着性、高画質を得るための高透明性などを兼ね備えたものが望まれている。
更にその他の分野、例えば光ディスク、光ファイバ、ＬＣＤ中の偏光子などにおいても、表面保護機能、高密着性及び高透明性を兼ね備えたハードコート剤が望まれている。
【０００３】
一般に、ハードコート剤においては、ハードコート塗膜に表面保護機能を付与する目的として、無機フィラーの添加（例えば特許文献１）が提案されている。
しかし、無機フィラー添加系では、コーティング層中の無機フィラーの含有量が少ないと十分な表面保護機能が発現せず、含有量が多いと塗膜の密着性及び透明性を損ね、コストが非常に高くなる等の問題があった。
【先行技術文献】
【特許文献】
【０００４】
【特許文献１】特開２００５−１７１２１６号公報
【発明の概要】
【発明が解決しようとする課題】
【０００５】
本発明の目的は、塗膜の高密着性、高透明性を損なうことなく、優れた表面保護機能を発現する硬化膜を与えるハードコート用組成物を提供することにある。
【課題を解決するための手段】
【０００６】
本発明者らは、上記の目的を達成するべく検討を行った結果、本発明に到達した。即ち本発明は、水酸基を１つ以上有する１官能（メタ）アクリレート（Ａ）、ビニルエーテル基及び／又はアリルエーテル基を有し、水酸基を有さない１官能（メタ）アクリレート（Ｂ）、水酸基を１つ以上有する３官能以上の（メタ）アクリレート（Ｃ）並びに重合開始剤（Ｄ）を含有することを特徴とする活性エネルギー線硬化型ハードコート用組成物；並びに上記の組成物が活性エネルギー線により硬化されてなるハードコート塗膜；である。
【発明の効果】
【０００７】
本発明の活性エネルギー線硬化型ハードコート用組成物は、以下の効果を奏する。
（１）本発明の組成物が硬化されてなる硬化物（ハードコート塗膜）は、高硬度を発現する。
（２）本発明の組成物が硬化されてなる硬化物（ハードコート塗膜）は、基材への高密着性を発現する。
（３）本発明の組成物が硬化されてなる硬化物（ハードコート塗膜）は、高透明性を発現する。
【発明を実施するための形態】
【０００８】
本発明の活性エネルギー線硬化型ハードコート用組成物は、水酸基を１つ以上有する１官能（メタ）アクリレート（Ａ）、ビニルエーテル基及び／又はアリルエーテル基を有し、水酸基を有さない１官能（メタ）アクリレート（Ｂ）、水酸基を１つ以上有する３官能以上の（メタ）アクリレート（Ｃ）並びに重合開始剤（Ｄ）を含有する。
【０００９】
水酸基を１つ以上有する１官能（メタ）アクリレート（Ａ）としては、炭素数２〜８０の脂肪族若しくは脂環式多価アルコールのモノ（メタ）アクリレート等が挙げられる。上記の炭素数２〜８０の脂肪族若しくは脂環式多価アルコールは、分子鎖中に  −Ｏ−  や  −ＣＯＯ−  を有していてもよい。
（Ａ）の具体例としては、２−ヒドロキシエチル（メタ）アクリレート、２−ヒドロキシプロピル（メタ）アクリレート、２−ヒドロキシブチル（メタ）アクリレート、４−ヒドロキシブチル（メタ）アクリレート、ペンタエリスリトールモノ（メタ）アクリレート、ジペンタエリスリトールモノ（メタ）アクリレート、３−ヒドロキシ−１−アダマンチル（メタ）アクリレート、１，４−シクロヘキサンジメタノールモノ（メタ）アクリレート、グリセロールモノ（メタ）アクリレート、一般式（１）〜（５）のいずれかで表される（メタ）アクリレート等が挙げられる。（Ａ）は１種を単独で用いてもよいし、２種以上を併用してもよい。
尚、上記及び以下において、「アクリレート」、「メタクリレート」の双方又はいずれかを指す場合「（メタ）アクリレート」と、「アクリル」、「メタクリル」の双方又はいずれかを指す場合「（メタ）アクリル」と、それぞれ記載することがある。
【００１０】
【化１】
0005844117.tif 000002
【００１１】
【化２】
0005844117.tif 000003
【００１２】
【化３】
0005844117.tif 000004
【００１３】
【化４】
0005844117.tif 000005
【００１４】
【化５】
0005844117.tif 000006
【００１５】
式中、Ｒ1及びＲ3〜Ｒ12はそれぞれ独立に水素原子又はメチル基であり、Ｒ5又はＲ6が複数個ある場合複数個のＲ5又はＲ6はそれぞれ同一でも異なっていてもよく、Ｒ2は炭素数１〜１８の１価の脂肪族炭化水素基であり、ａは１〜５の整数であり、ｂは２〜１０の整数であり、ｃ〜ｆはそれぞれ独立に０〜１０の整数であり、ｃとｄは同時に０になることはなく、ｅとｆは同時に０になることはない。
【００１６】
これらの内、表面硬度及び密着性の観点から好ましいのは、ヒドロキシアルキル基の炭素数が２〜４のヒドロキシアルキル（メタ）アクリレートであり、さらに好ましいのは２−ヒドロキシエチル（メタ）アクリレート及び４−ヒドロキシブチル（メタ）アクリレートである。
【００１７】
水酸基を１つ以上有する１官能（メタ）アクリレート（Ａ）の含有量は、表面硬度及び密着性の観点から、ハードコート用組成物の重量を基準として、好ましくは１〜８０重量％、更に好ましくは３〜４０重量％である。
【００１８】
本発明におけるビニルエーテル基及び／又はアリルエーテル基を有し、水酸基を有さない１官能（メタ）アクリレート（Ｂ）としては、２−ビニロキシエトキシアルキル（メタ）アクリレート〔アルキルの炭素数２〜４〕、下記一般式（６）で表されるアリルエーテル基を有する（メタ）アクリレート及び炭素数２〜８の脂肪族若しくは脂環式ジオールビニルエーテルの（メタ）アクリレートからなる群から選ばれる少なくとも１種の（メタ）アクリレート等が挙げられる。
【００１９】
【化６】
0005844117.tif 000007
【００２０】
式中、Ｒ13、Ｒ14及びＲ15はそれぞれ独立に水素原子又はメチル基であり、Ｒ14又はＲ15が複数個ある場合複数個のＲ14又はＲ15はそれぞれ同一でも異なっていてもよく、ｇは１〜１０の整数である。
【００２１】
（Ｂ）の具体例としては、２−（２−ビニロキシエトキシ）エチル（メタ）アクリレート、２−（２−アリロキシエトキシ）エチル（メタ）アクリレート、１，４−シクロヘキサンジオールビニルエーテル（メタ）アクリレート及びエチレングリコールビニルエーテル（メタ）アクリレートが挙げられる。（Ｂ）は１種を単独で用いてもよいし、２種以上を併用してもよい。
これらの内、表面硬度及び密着性の観点から好ましいのは、２−ビニロキシエトキシアルキル（メタ）アクリレート〔アルキルの炭素数２〜４〕であり、さらに好ましいのは２−（２−ビニロキシエトキシ）エチル（メタ）アクリレートである。
【００２２】
ビニルエーテル基及び／又はアリルエーテル基を有し、水酸基を有さない１官能（メタ）アクリレート（Ｂ）の含有量は、表面硬度及び密着性の観点から、ハードコート用組成物の重量を基準として、好ましくは１〜８０重量％、更に好ましくは３〜４０重量％である。
【００２３】
本発明における水酸基を１つ以上有する３官能以上（好ましくは３〜６官能）の（メタ）アクリレート（Ｃ）としては、炭素数５〜１２の４価以上の脂肪族若しくは脂環式多価アルコールのポリ（メタ）アクリレート及び該多価アルコールの炭素数２〜４のアルキレンオキサイド１〜３０モル付加物のポリ（メタ）アクリレートからなる群から選ばれる少なくとも１種の（メタ）アクリレート等が挙げられる。
（Ｃ）の具体例としては、ペンタエリスリトールトリ（メタ）アクリレート、ジペンタエリスリトールトリ（メタ）アクリレート、ジペンタエリスリトールテトラ（メタ）アクリレート、ジペンタエリスリトールペンタ（メタ）アクリレート、ソルビトールトリ（メタ）アクリレート、ソルビトールテトラ（メタ）アクリレート、ソルビトールペンタ（メタ）アクリレート及び下記一般式（７）で表される（メタ）アクリレート等が挙げられる。（Ｃ）は１種を単独で用いてもよいし、２種以上を併用してもよい。
【００２４】
【化７】
0005844117.tif 000008
【００２５】
式中、Ｒ16、Ｒ17及びＲ18はそれぞれ独立に水素原子又はメチル基であり、ｈ、ｉ及びｊはそれぞれ独立に０〜１０の整数であり、ｈ、ｉ及びｊが同時に０になることはない。
【００２６】
これらの内、表面硬度及び密着性の観点から好ましいのは、ペンタエリスリトールトリ（メタ）アクリレートである。
【００２７】
水酸基を１つ以上有する３官能以上の（メタ）アクリレート（Ｃ）の含有量は、表面硬度及び密着性の観点から、ハードコート用組成物の重量を基準として、好ましくは１〜９０重量％、更に好ましくは５〜８０重量％である。
【００２８】
本発明における重合開始剤（Ｄ）としては、例えばアシルホスフィンオキサイド誘導体系重合開始剤（Ｄ１）、α−アミノアセトフェノン誘導体系重合開始剤（Ｄ２）、ベンジルケタール誘導体系重合開始剤（Ｄ３）、α−ヒドロキシアセトフェノン誘導体系重合開始剤（Ｄ４）、ベンゾイン誘導体系重合開始剤（Ｄ５）、オキシムエステル誘導体系重合開始剤（Ｄ６）チタノセン誘導体系重合開始剤（Ｄ７）、有機過酸化物系重合開始剤（Ｄ８）、アゾ化合物系重合開始剤（Ｄ９）及びその他のラジカル開始剤（Ｄ１０）が挙げられる。（Ｄ）は１種を単独で用いてもよいし、２種以上を併用してもよい。
【００２９】
アシルホスフィンオキサイド誘導体系重合開始剤（Ｄ１）としては、２，４，６−トリメチルベンゾイル−ジフェニル−ホスフィンオキサイド［チバジャパン社製（ＤＡＲＯＣＵＲ  ＴＰＯ）］及びビス（２，４，６−トリメチルベンゾイル）−フェニルホスフィンオキサイド［チバジャパン社製（ＩＲＧＡＣＵＲＥ  ８１９）］等が挙げられる。
【００３０】
α−アミノアセトフェノン誘導体系重合開始剤（Ｄ２）としては、２−メチル−１−（４−メチルチオフェニル）−２−モルフォリノプロパン−１−オン［チバジャパン社製（ＩＲＧＡＣＵＲＥ  ９０７）］、２−ベンジル−２−ジメチルアミノ−１−（４−モルフォリノフェニル）ブタノン［チバジャパン社製（ＩＲＧＡＣＵＲＥ  ３６９）］及び１，２−（ジメチルアミノ）−２−［（４−メチルフェニル）メチル］−１−［４−（４−モルホリニル）フェニル］−１−ブタノン［チバジャパン社製（ＩＲＧＡＣＵＲＥ  ３７９）］等が挙げられる。
【００３１】
ベンジルケタール誘導体系重合開始剤（Ｄ３）としては、２，２−ジメトキシ−１，２−ジフェニルエタン−１−オン［チバジャパン社製（ＩＲＧＡＣＵＲＥ  ６５１）］等が挙げられる。
【００３２】
α−ヒドロキシアセトフェノン誘導体系重合開始剤（Ｄ４）としては、１−ヒドロキシ−シクロヘキシル−フェニル−ケトン［チバジャパン社製（ＩＲＧＡＣＵＲＥ  １８４）］、２−ヒドロキシ−２−メチル−１−フェニル−プロパン−１−オン［チバジャパン社製（ＤＡＲＯＣＵＲ  １１７３）］、１−［４−（２−ヒドロキシエトキシ）−フェニル］−２−ヒドロキシ−２−メチル−１−プロパン−１−オン［チバジャパン社製（ＩＲＧＡＣＵＲＥ  ２９５９）］及び２−ヒロドキシ−１−｛４−［４−（２−ヒドロキシ−２−メチル−プロピオニル）−ベンジル］フェニル｝−２−メチル−プロパン−１−オン［チバジャパン社製（ＩＲＧＡＣＵＲＥ  １２７）］等が挙げられる。
【００３３】
ベンゾイン誘導体系重合開始剤（Ｄ５）としては、ベンゾインメチルエーテル、ベンゾインエチルエーテル及びベンゾインイソプロピルエーテル等が挙げられる。
【００３４】
オキシムエステル誘導体系重合開始剤（Ａ１２６）としては、１，２−オクタンジオン−１−（４−［フェニルチオ）−２−（Ｏ−ベンゾイルオキシム）］［チバジャパン社製（ＩＲＧＡＣＵＲＥ  ＯＸＥ  ０１）］及びエタノン−１−（９−エチル−６−（２−メチルベンゾイル）−９Ｈ−カルバゾール−３−イル］−１−（０−アセチルオキシム）［チバジャパン社製（ＩＲＧＡＣＵＲＥ  ＯＸＥ  ０２）］等が挙げられる。
【００３５】
チタノセン誘導体系重合開始剤（Ｄ７）としては、ビス（η５−２，４−シクロペンタジエン−１−イル）−ビス（２，６−ジフルオロ−３−（１Ｈ−ピロール−１−イル）−フェニル）チタニウム［チバジャパン社製（ＩＲＧＡＣＵＲＥ  ７８４）］等が挙げられる。
【００３６】
有機過酸化物系重合開始剤（Ｄ８）としては、ベンゾイルパーオキサイド、ｔ−ブチルパーオキシアセテート、２，２−ジ−（ｔ−ブチルパーオキシ）ブタン、ｔ−ブチルパーオキシベンゾエート、ｎ−ブチル４，４−ジ−（ｔ−ブチルパーオキシ）バレレート、ジ−（２−ｔ−ブチルパーオキシイソプロピル）ベンゼン、ジクミルパーオキサイド、ジ−ｔ−ヘキシルパーオキサイド、２，５，−ジメチル−２，５，−ジ（ｔ−ブチルパーオキシ）ヘキサン、ｔ−ブチルクミルパーオキサイド、ジ−ｔ−ブチルパーオキサイド、ジイソプロピルベンゼンハイドロパーオキサイド、ｐ−メンタンハイドロパーオキサイド、１，１，３，３，−テトラメチルブチルハイドロパーオキサイド、クメンハイドロパーオキサイド、ｔ−ブチルハイドロパーオキサイド及びｔ−ブチルトリメチルシリルパーオキサイド等が挙げられる。
【００３７】
アゾ化合物系重合開始剤（Ｄ９）としては、１−［（１−シアノ−１−メチルエチル）アゾ］ホルムアミド、２，２’−アゾビス（Ｎ−ブチル−２−メチルプロピオンアミド）、２，２’−アゾビス（Ｎ−シクロヘキシル−２−メチルプロピオンアミド）及び２，２’−アゾビス（２，４，４−トリメチルペンタン）等が挙げられる。
【００３８】
その他の重合開始剤（Ｄ１０）としては、２，３−ジメチル−２，３−ジフェニルブタン等が挙げられる。
【００３９】
これらの内、光硬化性の観点から好ましいのは、アシルホスフィンオキサイド誘導体系重合開始剤（Ｄ１）、α−アミノアセトフェノン誘導体系重合開始剤（Ｄ２）、ベンジルケタール誘導体系重合開始剤（Ｄ３）、α−ヒドロキシアセトフェノン誘導体系重合開始剤（Ｄ４）、ベンゾイン誘導体系重合開始剤（Ｄ５）、オキシムエステル誘導体系重合開始剤（Ｄ６）及びチタノセン誘導体系重合開始剤（Ｄ７）であり、更に好ましいのはアシルホスフィンオキサイド誘導体系重合開始剤（Ｄ１）である。
【００４０】
重合開始剤（Ｄ）の含有量は、光硬化性の観点から、ハードコート用組成物の重量を基準として、好ましくは０．０５〜３０重量％、更に好ましくは０．１〜２０重量％である。
【００４１】
本発明の活性エネルギー線硬化型ハードコート用組成物は、更に、活性エネルギー線により酸を発生する酸発生剤（Ｅ）を含有することができる。（Ｅ）を含有することにより硬化性が向上する。
活性エネルギー線により酸を発生する酸発生剤（Ｅ）としては、例えばスルホニウム塩誘導体（Ｅ１）及びヨードニウム塩誘導体（Ｅ２）が挙げられる。（Ｄ）は１種を単独で用いてもよいし、２種以上を併用してもよい。
【００４２】
スルホニウム塩誘導体（Ｅ１）としては、トリフェニルスルホニウムテトラフルオロボラート、トリフェニルスルホニウムブロミド、トリ−ｐ−トリルスルホニウムヘキサフルオロホスファート、トリ−ｐ−トリルスルホニウムトリフルオロメタンスルホナート、［ｐ−（フェニルメルカプト）フェニル］ジフェニルスルホニウムヘキサフルオロホスファート［サンアプロ（株）製「ＣＰＩ−１００Ｐ］及び［ｐ−（フェニルメルカプト）フェニル］ジフェニルスルホニウム［トリ（パーフルオロエチル）］トリフルオロホスファート等が挙げられる。
【００４３】
ヨードニウム塩誘導体（Ｅ２）としては、ヨードニウム（４−メチルフェニル）｛４−（２−メチルプロピル）フェニル｝−ヘキサフルオロフォスフェート［チバジャパン社製（ＤＡＲＯＣＵＲ  ２５０）］、ヨードニウム［ビス（４−ｔ−ブチルフェニル）］ヘキサフルオロフォスフェート、ヨードニウム［ビス（４−ｔ−ブチルフェニル）］トリフルオロ［トリス（パーフルオロエチル）］フォスフェート、ヨードニウム［ビス（４−メトキシフェニル）］トリフルオロ［トリス（パーフルオロエチル）］フォスフェート、ヨードニウム［ビス（４−メトキシフェニル）］［テトラキス（パーフルフェニル）］ボレート及び下記化学式（８）で表される化合物等が挙げられる。
【００４４】
【化８】
0005844117.tif 000009
【００４５】
これらの内、光硬化性の観点から化学式（８）で表される化合物が好ましい。
【００４６】
酸発生剤（Ｅ）の添加量は、光硬化性の観点から、ハードコート用組成物の重量を基準として、好ましくは０〜３０重量％、更に好ましくは０．０５〜２０重量％である。
【００４７】
本発明のハードコート用組成物は、本発明の効果を損なわない範囲で、必要により更に（Ａ）、（Ｂ）及び（Ｃ）以外の活性エネルギー線硬化性化合物（Ｆ）を含有することができる。（Ｆ）としては、例えば炭素数３〜３５のアクリルアミド化合物（Ｆ１）、炭素数４〜３５の（Ａ）、（Ｂ）及び（Ｃ）以外の（メタ）アクリレート化合物（Ｆ２）、炭素数６〜３５の芳香族ビニル化合物（Ｆ３）、炭素数３〜２０のビニルエーテル化合物（Ｆ４）及びその他の活性エネルギー線硬化性化合物（Ｆ５）が挙げられる。
【００４８】
炭素数３〜３５の（メタ）アクリルアミド化合物（Ｆ１）としては、例えば、（メタ）アクリルアミド、Ｎ−メチル（メタ）アクリルアミド、Ｎ−エチル（メタ）アクリルアミド、Ｎ−プロピル（メタ）アクリルアミド、Ｎ−ｎ−ブチル（メタ）アクリルアミド、Ｎ−ｔ−ブチル（メタ）アクリルアミド、Ｎ−ブトキシメチル（メタ）アクリルアミド、Ｎ−イソプロピル（メタ）アクリルアミド、Ｎ−メチロール（メタ）アクリルアミド、Ｎ，Ｎ−ジメチル（メタ）アクリルアミド、Ｎ，Ｎ−ジエチル（メタ）アクリルアミド及び（メタ）アクリロイルモルフォリンが挙げられる。
【００４９】
炭素数４〜３５の（メタ）アクリレート化合物（Ｆ２）としては、例えば以下の単官能〜六官能の（Ａ）、（Ｂ）及び（Ｃ）以外の（メタ）アクリレートが挙げられる。
単官能（メタ）アクリレートとしては、エチル（メタ）アクリレート、ヘキシル（メタ）アクリレート、２−エチルヘキシル（メタ）アクリレート、ｔｅｒｔ−オクチル（メタ）アクリレート、イソアミル（メタ）アクリレート、デシル（メタ）アクリレート、イソデシル（メタ）アクリレート、ステアリル（メタ）アクリレート、イソステアリル（メタ）アクリレート、シクロヘキシル（メタ）アクリレート、４−ｎ−ブチルシクロへキシル（メタ）アクリレート、ボルニル（メタ）アクリレート、イソボルニル（メタ）アクリレート、ベンジル（メタ）アクリレート、ブトキシエチル（メタ）アクリレート、２−クロロエチル（メタ）アクリレート、４−ブロモブチル（メタ）アクリレート、シアノエチル（メタ）アクリレート、ブトキシメチル（メタ）アクリレート、メトキシプロピレンモノ（メタ）アクリレート、３−メトキシブチル（メタ）アクリレート、２−エチルへキシルカルビトール（メタ）アクリレート、２−（２−メトキシエトキシ）エチル（メタ）アクリレート、２−（２−ブトキシエトキシ）エチル（メタ）アクリレート、２，２，２−テトラフルオロエチル（メタ）アクリレート、１Ｈ，１Ｈ，２Ｈ，２Ｈ−パーフルオロデシル（メタ）アクリレート、４−ブチルフェニル（メタ）アクリレート、フェニル（メタ）アクリレート、２，４，５−テトラメチルフェニル（メタ）アクリレート、４−クロロフェニル（メタ）アクリレート、フェノキシメチル（メタ）アクリレート、フェノキシエチル（メタ）アクリレート、グリシジル（メタ）アクリレート、グリシジロキシブチル（メタ）アクリレート、グリシジロキシエチル（メタ）アクリレート、グリシジロキシプロピル（メタ）アクリレート、テトラヒドロフルフリル（メタ）アクリレート、ジメチルアミノエチル（メタ）アクリレート、ジエチルアミノエチル（メタ）アクリレート、ジメチルアミノプロピル（メタ）アクリレート、ジエチルアミノプロピル（メタ）アクリレート、トリメトキシシリルプロピル（メタ）アクリレート、トリメトキシシリルプロピル（メタ）アクリレート、トリメチルシリルプロピル（メタ）アクリレート、ポリエチレンオキサイドモノメチルエーテル（メタ）アクリレート、オリゴエチレンオキサイドモノメチルエーテル（メタ）アクリレート、オリゴエチレンオキサイドモノアルキルエーテル（メタ）アクリレート、ポリエチレンオキサイドモノアルキルエーテル（メタ）アクリレート、ポリプロピレンオキサイドモノアルキルエーテル（メタ）アクリレート、オリゴプロピレンオキサイドモノアルキルエーテル（メタ）アクリレート、２−メタクリロイロキシエチルコハク酸、ブトキシジエチレングリコール（メタ）アクリレート、トリフロロエチル（メタ）アクリレート、パーフロロオクチルエチル（メタ）アクリレート、エチレンオキサイド（以下、ＥＯと記載）変性フェノール（メタ）アクリレート、ＥＯ変性クレゾール（メタ）アクリレート、ＥＯ変性ノニルフェノール（メタ）アクリレート、プロピレンオキサイド（以下、ＰＯと記載）変性ノニルフェノール（メタ）アクリレート及びＥＯ変性−２−エチルヘキシル（メタ）アクリレート等が挙げられる。
【００５０】
二官能（メタ）アクリレートとしては、１，４−ブタンジ（メタ）アクリレート、１，６−ヘキサンジ（メタ）アクリレート、ポリプロピレンジ（メタ）アクリレート、１，６−ヘキサンジオールジ（メタ）アクリレート、１，１０−デカンジオールジ（メタ）アクリレート、ネオペンチルジ（メタ）アクリレート、ネオペンチルグリコールジ（メタ）アクリレート、２，４−ジメチル−１，５−ペンタンジオールジ（メタ）アクリレート、ブチルエチルプロパンジオール（メタ）アクリレート、エトキシ化シクロヘキサンメタノールジ（メタ）アクリレート、ポリエチレングリコールジ（メタ）アクリレート、オリゴエチレングリコールジ（メタ）アクリレート、エチレングリコールジ（メタ）アクリレート、２−エチル−２−ブチル−ブタンジオールジ（メタ）アクリレート、ヒドロキシピバリン酸ネオペンチルグリコールジ（メタ）アクリレート、ＥＯ変性ビスフェノールＡジ（メタ）アクリレート、ビスフェノールＦポリエトキシジ（メタ）アクリレート、ポリプロピレングリコールジ（メタ）アクリレート、オリゴプロピレングリコールジ（メタ）アクリレート、１，４−ブタンジオールジ（メタ）アクリレート、２−エチル−２−ブチル−プロパンジオールジ（メタ）アクリレート、１，９−ノナンジ（メタ）アクリレート、プロポキシ化エトキシ化ビスフェノールＡジ（メタ）アクリレート及びトリシクロデカンジ（メタ）アクリレート等が挙げられる。
【００５１】
三〜六官能の（メタ）アクリレートとしては、トリメチロールプロパントリ（メタ）アクリレート、トリメチロールエタントリ（メタ）アクリレート、トリメチロールプロパンのアルキレンオキサイド変性トリ（メタ）アクリレート、トリメチロールプロパントリ（（メタ）アクリロイルオキシプロピル）エーテル、イソシアヌル酸アルキレンオキサイド変性トリ（メタ）アクリレート、トリ（（メタ）アクリロイルオキシエチル）イソシアヌレート、プロポキシ化トリメチロールプロパントリ（メタ）アクリレート、エトキシ化グリセリントリ（メタ）アクリレート、ジトリメチロールプロパンテトラ（メタ）アクリレート及びソルビトールヘキサ（メタ）アクリレート等が挙げられる。
【００５２】
炭素数６〜３５の芳香族ビニル化合物（Ｆ３）としては、ビニルチオフェン、ビニルフラン、ビニルピリジン、スチレン、メチルスチレン、トリメチルスチレン、エチルスチレン、イソプロピルスチレン、クロルメチルスチレン、メトキシスチレン、アセトキシスチレン、クロルスチレン、ジクロルスチレン、ブロムスチレン、ビニル安息香酸メチルエステル、３−メチルスチレン、４−メチルスチレン、３−エチルスチレン、４−エチルスチレン、３−プロピルスチレン、４−プロピルスチレン、３−ブチルスチレン、４−ブチルスチレン、３−ヘキシルスチレン、４−ヘキシルスチレン、３−オクチルスチレン、４−オクチルスチレン、３−（２−エチルヘキシル）スチレン、４−（２−エチルヘキシル）スチレン、アリルスチレン、イソプロペニルスチレン、ブテニルスチレン、オクテニルスチレン、４−ｔ−ブトキシカルボニルスチレン、４−メトキシスチレン及び４−ｔ−ブトキシスチレン等が挙げられる。
【００５３】
炭素数３〜３５のビニルエーテル化合物（Ｆ４）としては、例えば以下の単官能又は多官能ビニルエーテルが挙げられる。
単官能ビニルエーテルとしては、例えば、メチルビニルエーテル、エチルビニルエーテル、プロピルビニルエーテル、ｎ−ブチルビニルエーテル、ｔ−ブチルビニルエーテル、２−エチルヘキシルビニルエーテル、ｎ−ノニルビニルエーテル、ラウリルビニルエーテル、シクロヘキシルビニルエーテル、シクロヘキシルメチルビニルエーテル、４−メチルシクロヘキシルメチルビニルエーテル、ベンジルビニルエーテル、ジシクロペンテニルビニルエーテル、２−ジシクロペンテノキシエチルビニルエーテル、メトキシエチルビニルエーテル、エトキシエチルビニルエーテル、ブトキシエチルビニルエーテル、メトキシエトキシエチルビニルエーテル、エトキシエトキシエチルビニルエーテル、メトキシポリエチレングリコールビニルエーテル、テトラヒドロフリフリルビニルエーテル、２−ヒドロキシエチルビニルエーテル、２−ヒドロキシプロピルビニルエーテル、４−ヒドロキシブチルビニルエーテル、４−ヒドロキシメチルシクロヘキシルメチルビニルエーテル、ジエチレングリコールモノビニルエーテル、ポリエチレングリコールビニルエーテル、クロルエチルビニルエーテル、クロルブチルビニルエーテル、クロルエトキシエチルビニルエーテル、フェニルエチルビニルエーテル及びフェノキシポリエチレングリコールビニルエーテルが挙げられる。
【００５４】
多官能ビニルエーテルとしては、例えば、エチレングリコールジビニルエーテル、ジエチレングリコールジビニルエーテル、ポリエチレングリコールジビニルエーテル、プロピレングリコールジビニルエーテル、ブチレングリコールジビニルエーテル、ヘキサンジオールジビニルエーテル、ビスフェノールＡアルキレンオキサイドジビニルエーテル、ビスフェノールＦアルキレンオキサイドジビニルエーテル等のジビニルエーテル類；トリメチロールエタントリビニルエーテル、トリメチロールプロパントリビニルエーテル、ジトリメチロールプロパンテトラビニルエーテル、グリセリントリビニルエーテル、ペンタエリスリトールテトラビニルエーテル、ジペンタエリスリトールペンタビニルエーテル、ジペンタエリスリトールヘキサビニルエーテル、ＥＯ付加トリメチロールプロパントリビニルエーテル、ＰＯ付加トリメチロールプロパントリビニルエーテル、ＥＯ付加ジトリメチロールプロパンテトラビニルエーテル、ＰＯ付加ジトリメチロールプロパンテトラビニルエーテル、ＥＯ付加ペンタエリスリトールテトラビニルエーテル、ＰＯ付加ペンタエリスリトールテトラビニルエーテル、ＥＯ付加ジペンタエリスリトールヘキサビニルエーテル及びＰＯ付加ジペンタエリスリトールヘキサビニルエーテルが挙げられる。
【００５５】
その他の活性エネルギー線硬化性化合物（Ｆ５）としては、アクリロニトリル、ビニルエステル化合物（酢酸ビニル、プロピオン酸ビニル及びバーサチック酸ビニル等）、アリルエステル化合物（酢酸アリル等）、ハロゲン含有単量体（塩化ビニリデン及び塩化ビニル等）及びオレフィン化合物（エチレン及びプロピレン等）等が挙げられる。
【００５６】
本発明のハードコート用組成物中の（Ａ）、（Ｂ）及び（Ｃ）以外の活性エネルギー線硬化性化合物（Ｆ）の含有量は、ハードコート用組成物の重量を基準として、０〜５０重量％であることが好ましく、更に好ましくは０〜３０重量％、特に好ましくは０〜２０重量％である。
【００５７】
本発明のハードコート用組成物は、必要により更に、溶剤、増感剤、密着性付与剤（シランカップリング剤等）、レベリング剤及び重合禁止剤等を含有することができる。
【００５８】
溶剤としては、グリコールエーテル（エチレングリコールモノアルキルエーテル及びプロピレングリコールモノアルキルエーテル等）、ケトン（アセトン、メチルエチルケトン、メチルイソブチルケトン及びシクロヘキサノン等）、エステル（エチルアセテート、ブチルアセテート、エチレングリコールアルキルエーテルアセテート及びプロピレングリコールアルキルエーテルアセテート等）、芳香族炭化水素（トルエン、キシレン、メシチレン及びリモネン等）、アルコール（メタノール、エタノール、ノルマルプロパノール、イソプロパノール、ブタノール、ゲラニオール、リナロール及びシトロネロール等）及びエーテル（テトラヒドロフラン及び１，８−シネオール等）等が挙げられる。これらは、１種を単独で使用しても２種以上を併用してもよい。
溶剤の含有量は、ハードコート用組成物の重量を基準として、０〜９６重量％であることが好ましく、更に好ましくは３〜９５重量％、特に好ましくは５〜９０重量％である。
【００５９】
増感剤としては、ケトクマリン、フルオレン、チオキサントン、アントラキノン、ナフチアゾリン、ビアセチル、ベンジル及びこれらの誘導体、ペリレン並びに置換アントラセン等が挙げられる。増感剤の含有量は、ハードコート用組成物の重量を基準として、０〜２０重量％が好ましく、更に好ましくは１〜１５重量％、特に好ましくは５〜１０重量％である。
【００６０】
密着性付与剤としては、γ−アミノプロピルトリメトキシシラン、γ−アミノプロピルトリエトキシシラン、ビニルトリエトキシシラン、γ−グリシドキシプロピルトリエトキシシラン、γ−メタクリロキシプロピルトリメトキシシラン、尿素プロピルトリエトキシシラン、トリス（アセチルアセトネート）アルミニウム及びアセチルアセテートアルミニウムジイソプロピレート等が挙げられる。密着性付与剤の含有量は、ハードコート用組成物の重量を基準として、０〜２０重量％が好ましく、更に好ましくは１〜１５重量％、特に好ましくは５〜１０重量％である。
【００６１】
レベリング剤としては、フッ素系のレベリング剤（パーフルオロアルキルＥＯ付加物等）、シリコーン系のレベリング剤（アミノポリエーテル変性シリコーン、メトキシ変性シリコーン及びポリエーテル変性シリコーン等）が挙げられる。レベリング剤の含有量は、ハードコート用組成物の重量を基準として、通常２重量％以下、添加効果及び透明性の観点から好ましくは０．０５〜１重量％、更に好ましくは０．１〜０．５重量％である。
【００６２】
重合禁止剤としては、ハイドロキノン及びメチルエーテルハイドロキノン類等が挙げられる。重合禁止剤の含有量は、ハードコート用組成物の重量を基準として、０〜１重量％が好ましく、更に好ましくは０〜０．１重量％である。
【００６３】
本発明のハードコート用組成物は、更に、使用目的に合わせて、無機微粒子、分散剤、消泡剤、チクソトロピー性付与剤、スリップ剤、難燃剤、帯電防止剤、酸化防止剤及び紫外線吸収剤等を含有することができる。
【００６４】
本発明のハードコート用組成物は、水酸基を１つ以上有する１官能（メタ）アクリレート（Ａ）、ビニルエーテル基及び／又はアリルエーテル基を有し、水酸基を有さない１官能（メタ）アクリレート（Ｂ）、水酸基を１つ以上有する３官能以上の（メタ）アクリレート（Ｃ）、重合開始剤（Ｄ）、並びに必要により、活性エネルギー線により酸を発生する酸発生剤（Ｅ）、活性エネルギー線硬化性化合物（Ｆ）、溶剤その他の成分等とを、ディスパーサー等で混合攪拌することで得られる。混合攪拌温度は通常１０℃〜４０℃、好ましくは２０℃〜３０℃である。
【００６５】
本発明のハードコート用組成物の基材への塗布方法としては、スピンコート、ロールコート及びスプレーコート等の公知のコーティング法並びに平版印刷、カルトン印刷、金属印刷、オフセット印刷、スクリーン印刷及びグラビア印刷といった公知の印刷法を適用できる。また、微細液滴を連続して吐出するインクジェット方式の塗布も適用できる。
塗工膜厚は、硬化乾燥後の膜厚として、通常０．５〜３００μｍである。乾燥性、硬化性の観点から好ましい上限は２５０μｍであり、耐摩耗性、耐溶剤性、耐汚染性の観点から好ましい下限は１μｍである。
【００６６】
本発明のハードコート用組成物を溶剤で希釈して使用する場合は、塗工後に乾燥するのが好ましい。乾燥方法としては、例えば熱風乾燥（ドライヤー等）が挙げられる。乾燥温度は、通常１０〜２００℃、塗膜の平滑性及び外観の観点から好ましい上限は１５０℃、乾燥速度の観点から好ましい下限は３０℃である。
【００６７】
本発明のハードコート用組成物を活性光線照射で硬化させる際のエネルギー源としては、一般的に使用されている高圧水銀灯の他、超高圧水銀灯、メタルハライドランプ及びハイパワーメタルハライドランプ等（ＵＶ・ＥＢ硬化技術の最新動向、ラドテック研究会編、シーエムシー出版、１３８頁、２００６）が使用できる。また、ＬＥＤ光源を使用した照射装置も好適に使用できる。活性光線の照射時及び／又は照射後に光酸発生剤から発生した酸を拡散させる目的で、加熱を行ってもよい。加熱温度は、通常、３０℃〜２００℃であり、好ましくは３５℃〜１５０℃、更に好ましくは４０℃〜１２０℃である。
【００６８】
本発明のハードコート用組成物を電子線照射で硬化させる際のエネルギー源としては、一般的に使用されている電子線照射装置を使用することができる。
電子線の照射量（Ｍｒａｄ）は、通常０．５〜２０、ハードコート用組成物の硬化性及び硬化物の可撓性、硬化膜及び基材の損傷を避けるとの観点から好ましくは１〜１５である。
【実施例】
【００６９】
以下、実施例により本発明を更に説明するが、本発明はこれらに限定されるものではない。以下、部は重量部を示す。
【００７０】
製造例１
［酸発生剤（Ｅ−１）｛化学式（８）で表される化合物｝の合成］
【００７１】
【化９】
0005844117.tif 000010
【００７２】
トルエン［東京化成（株）製］６．５部、イソプロピルベンゼン［東京化成（株）製］８．１部、ヨウ化カリウム［東京化成（株）製］５．３５部及び無水酢酸２０部を酢酸７０部に溶解させ、１０℃まで冷却し、温度を１０±２℃に保ちながら、濃硫酸１２部と酢酸１５部の混合溶液を１時間かけて滴下した。２５℃まで昇温し、２４時間攪拌した。その後、反応溶液にジエチルエーテル５０部を加え、水で３回洗浄し、ジエチルエーテルを減圧留去した。残渣にカリウム｛トリフルオロ［トリス（パーフルオロエチル）］ホスフェート｝１１８部を水１００部に溶解させた水溶液を加え、２５℃で２０時間攪拌した。その後、反応溶液に酢酸エチル５００部を加え、水で３回洗浄し、有機溶剤を減圧留去することで目的とする酸発生剤（Ｅ−１）（淡黄色固体）５．０部を得た。
【００７３】
実施例１
４−ヒドロキシブチルアクリレート［大阪有機化学工業（株）製「４−ＨＢＡ」］（Ａ−１）２０部、２−（２−ビニロキシエトキシ）エチルアクリレート［日本触媒（株）製「ＶＥＥＡ」］（Ｂ−１）９部、ペンタエリスリトールトリアクリレート［共栄社化学（株）製「ライトアクリレートＰＥ−３Ａ」］（Ｃ−１）６８部、２，４，６−トリメチルベンゾイル−ジフェニル−ホスフィンオキサイド［チバジャパン（株）製「ＤＡＲＯＣＵＲ  ＴＰＯ」］（Ｄ−１）２．４５部、酸発生剤（Ｅ−１）０．３部及びレベリング剤としてアミノポリエーテル変性シリコーン［信越化学（株）製「ＫＦ−８８９」］０．２５部を一括で配合し、ディスパーサーで均一に混合攪拌し、本発明のハードコート用組成物（Ｑ−１）を得た。
【００７４】
実施例２
酸発生剤（Ｅ−１）を使用せず、２，４，６−トリメチルベンゾイル−ジフェニル−ホスフィンオキサイド（Ｄ−１）の仕込量を２．７５部に変更する以外は、実施例１と同様にして本発明のハードコート用組成物（Ｑ−２）を得た。
【００７５】
実施例３
４−ヒドロキシブチルアクリレート（Ａ−１）３５部、２−（２−ビニロキシエトキシ）エチルアクリレート（Ｂ−１）３５部、ペンタエリスリトールトリアクリレート（Ｃ−１）２７部に変更する以外は、実施例１と同様にして本発明のハードコート用組成物（Ｑ−３）を得た。
【００７６】
実施例４
４−ヒドロキシブチルアクリレート（Ａ−１）５部、２−（２−ビニロキシエトキシ）エチルアクリレート（Ｂ−１）２０部、ペンタエリスリトールトリアクリレート（Ｃ−１）７２部に変更する以外は、実施例１と同様にして本発明のハードコート用組成物（Ｑ−４）を得た。
【００７７】
実施例５
４−ヒドロキシブチルアクリレート（Ａ−１）を２−ヒドロキシエチルアクリレート［大阪有機化学工業（株）製「ＨＥＡ」（Ａ−２）に変更する以外は、実施例１と同様にして本発明のハードコート用組成物（Ｑ−５）を得た。
【００７８】
実施例６
酸発生剤（Ｅ−１）を使用せず、２，４，６−トリメチルベンゾイル−ジフェニル−ホスフィンオキサイド（Ｄ−１）の仕込量を２．７５部に変更する以外は、実施例５と同様にして本発明のハードコート用組成物（Ｑ−６）を得た。
【００７９】
実施例７
２−ヒドロキシエチルアクリレート（Ａ−２）３５部、２−（２−ビニロキシエトキシ）エチルアクリレート（Ｂ−１）３５部、ペンタエリスリトールトリアクリレート（Ｃ−１）２７部に変更する以外は、実施例５と同様にして本発明のハードコート用組成物（Ｑ−７）を得た。
【００８０】
実施例８
２−ヒドロキシエチルアクリレート（Ａ−２）５部、２−（２−ビニロキシエトキシ）エチルアクリレート（Ｂ−１）２０部、ペンタエリスリトールトリアクリレート（Ｃ−１）７２部に変更する以外は、実施例５と同様にして本発明のハードコート用組成物（Ｑ−８）を得た。
【００８１】
実施例９
４−ヒドロキシブチルアクリレート（Ａ−１）を３−ヒドロキシ−１−アダマンチルアクリレート［出光興産（株）製「アダマンテートＨＡ」］（Ａ−３）に変更する以外は、実施例１と同様にして本発明のハードコート用組成物（Ｑ−９）を得た。
【００８２】
実施例１０
４−ヒドロキシブチルアクリレート（Ａ−１）を１、４−シクロヘキサンジオールモノアクリレート［日立化成（株）製「ファンクリルＦＡ−６１０Ａ」］（Ａ−４）に変更する以外は、実施例１と同様にして本発明のハードコート用組成物（Ｑ−１０）を得た。
【００８３】
実施例１１
４−ヒドロキシブチルアクリレート（Ａ−１）を、数平均分子量３００のポリエチレングリコールのモノアクリレート［日立化成（株）製「ファンクリルＦＡ−４００Ａ」］（Ａ−５）に変更する以外は、実施例１と同様にして本発明のハードコート用組成物（Ｑ−１１）を得た。
【００８４】
実施例１２
ペンタエリスリトールトリアクリレート（Ｃ−１）を、ペンタエリスリトールＥＯ３．５モル付加物のトリアクリレート［三洋化成工業（株）製「ネオマーＥＡ−３０１」］（Ｃ−２）に変更する以外は、実施例１と同様にして本発明のハードコート用組成物（Ｑ−１２）を得た。
【００８５】
比較例１
４−ヒドロキシブチルアクリレート（Ａ−１）を使用せず、２−（２−ビニロキシエトキシ）エチルアクリレート（Ｂ−１）の仕込み量を２９部に変更する以外は、実施例１と同様にして比較用のハードコート用組成物（Ｑ’−１）を得た。
【００８６】
比較例２
２−（２−ビニロキシエトキシ）エチルアクリレート（Ｂ−１）を使用せず、４−ヒドロキシブチルアクリレート（Ａ−１）の仕込量を２９部に変更する以外は、実施例１と同様にして比較用のハードコート用組成物（Ｑ’−２）を得た。
【００８７】
比較例３
ペンタエリスリトールトリアクリレート（Ｃ−１）を使用せず、４−ヒドロキシブチルアクリレート（Ａ−１）の仕込量を６８部に、２−（２−ビニロキシエトキシ）エチルアクリレート（Ｂ−１）の仕込量を２９部に変更する以外は、実施例１と同様にして比較用のハードコート用組成物（Ｑ’−３）を得た。
【００８８】
［硬化後塗膜の性能評価］
実施例１〜１２及び比較例１〜３で得た各ハードコート用組成物を、表面処理を施した厚さ１００μｍのＰＥＴ（ポリエチレンテレフタレート）フィルム［東洋紡（株）製コスモシャインＡ４３００］に、アプリケーターを用いて膜厚２０μｍとなるように塗布して、ベルトコンベア式ＵＶ照射装置（アイグラフィックス株式会社「ＥＣＳ−１５１Ｕ」）を使用して露光を行った。露光量は３６５ｎｍとして１５０ｍＪ／ｃｍ2であった。
硬化後の塗膜について以下の方法で性能評価を行った結果を表１に示す。
【００８９】
［性能評価方法］
（１）鉛筆硬度
ＪＩＳ  Ｋ−５４００に準拠し、鉛筆硬度を測定した。
【００９０】
（２）密着性
ＪＩＳ  Ｋ−５４００に準拠し、碁盤目セロハンテープ剥離試験により密着性を評価した。
【００９１】
（３）透過率及びヘイズ（透明性）
ＪＩＳ−Ｋ７１０５に準拠し、全光線透過率測定装置［商品名「ｈａｚｅ−ｇａｒｄｄｕａｌ」ＢＹＫ  ｇａｒｄｎｅｒ（株）製］を用いて透過率及びヘイズを測定した。いずれも単位は％である。
【００９２】
【表１】
0005844117.tif 000011
【００９３】
本発明のハードコート用組成物は、鉛筆硬度、密着性、透明性の全てを満足なレベルとすることが可能である。
【産業上の利用可能性】
【００９４】
本発明の活性エネルギー線硬化型ハードコート用組成物は、硬化後の硬化膜が硬度、密着性及び高透明性に優れているため、ブラウン管、液晶ディスプレイ、プラズマディスプレイ、エレクトロルミネッセンスディスプレイ及びタッチパネルなどのディスプレイ分野においてパネル前面の表面保護硬化膜としても有用である。また、本発明の活性エネルギー線硬化型ハードコート用組成物を硬化させた硬化膜は、偏光板の保護膜としても有用である。